(57)【要約】【課題】クラックの発生が抑制された粘着剤層付光学積層フィルムを提供することを目的とする。【解決手段】二色性色素が吸着配向された偏光子層を含む光学積層フィルムと、粘着剤層とを順に有する粘着剤層付光学積層フィルムであって、前記粘着剤層付光学積層フィルムの側面の少なくとも一部は、前記粘着剤層が前記偏光子層の最端位置よりも外側に突出しかつ前記偏光子層側に反り上がっている、保護領域である、粘着剤層付光学積層フィルム。【選択図】図１
2020134924.tif 000002
【特許請求の範囲】
【請求項１】
二色性色素が吸着配向された偏光子層を含む光学積層フィルムと、粘着剤層とを順に有する粘着剤層付光学積層フィルムであって、
前記粘着剤層付光学積層フィルムの側面の少なくとも一部は、前記粘着剤層が前記偏光子層の最端位置よりも外側に突出しかつ前記偏光子層側に反り上がっている、保護領域である、粘着剤層付光学積層フィルム。
【請求項２】
前記粘着剤層付光学積層フィルムの側面の少なくとも一部は、前記光学積層フィルムの前記粘着剤層側とは反対側の表面での輪郭が曲線である、曲面領域であり、
前記曲面領域の少なくとも一部は、前記保護領域である、請求項１に記載の粘着剤層付光学積層フィルム。
【請求項３】
前記曲面領域における前記保護領域は、前記輪郭が前記偏光子層の吸収軸方向との為す角度θが連続的に変化し、前記角度θが０°超９０°以下の部分を含む、請求項２に記載の粘着剤層付光学積層フィルム。
【請求項４】
前記保護領域は切断面である、請求項１〜３のいずれか１項に記載の粘着剤層付光学積層フィルム。
【請求項５】
前記保護領域は、前記粘着剤層の最端位置と、前記偏光子層の最端位置との為す距離ｄが１０μｍ以上である領域を含む、請求項１〜４のいずれか１項に記載の粘着剤層付光学積層フィルム。
【請求項６】
前記粘着剤層の前記光学積層フィルム側とは反対側の表面に、剥離可能に貼合されたセパレートフィルムをさらに有する、請求項１〜５のいずれか１項に記載の粘着剤層付光学積層フィルム。
【請求項７】
前記光学積層フィルムは、重合性液晶化合物の重合硬化物からなる液晶硬化層を含む、請求項１〜６のいずれか１項に記載の粘着剤層付光学積層フィルム。
【請求項８】
前記光学積層フィルムは、前記偏光子層から見て前記粘着剤層とは反対側に保護層を含み、
前記保護層は、前記偏光子層側とは反対側の表面を構成するハードコート層を含む、請求項１〜７のいずれか１項に記載の粘着剤層付光学積層フィルム。
【請求項９】
二色性色素が吸着配向された偏光子層を含む光学積層フィルムと、粘着剤層と、前記粘着剤層に剥離可能に貼合されたセパレートフィルムとをこの順に有する原反積層フィルムを準備する工程と、
前記原反積層フィルムに前記セパレートフィルム側から腐食刃を進入させて前記原反積層フィルムを切断し側面を形成する切断工程と、を有する、粘着剤層付光学積層フィルムの製造方法。
【請求項１０】
前記側面の少なくとも一部は、前記粘着剤層が前記偏光子層の最端位置よりも外側に突出しかつ前記偏光子層側に反り上がっている、保護領域である、請求項９に記載の粘着剤層付光学積層フィルムの製造方法。
【発明の詳細な説明】
【技術分野】
【０００１】
本発明は、粘着剤層付光学積層フィルム及びその製造方法に関する。
【背景技術】
【０００２】
近年、画像表示装置のデザイン性が多様化しつつある。そのトレンドの影響を受け、直線偏光フィルムを含む光学積層フィルムにも様々な形状への対応が求められている。特開２０１８−２５６３０号公報には、外縁部に凹状部を有する形状の偏光板、及び面内に貫通孔を有する形状の偏光板が開示されている。
【先行技術文献】
【特許文献】
【０００３】
【特許文献１】特開２０１８−２５６３０号公報
【発明の概要】
【発明が解決しようとする課題】
【０００４】
外縁部に凹状部を有する形状の光学積層フィルム、及び面内に貫通孔を有する形状の光学積層フィルムは、クラックが発生しやすいという問題がある。
【０００５】
本発明は、クラックの発生が抑制された粘着剤層付光学積層フィルム、及びその製造方法を提供することを目的とする。
【課題を解決するための手段】
【０００６】
本発明は、以下の粘着剤層付光学積層フィルム、及び粘着剤層付光学積層フィルムの製造方法を提供する。
【０００７】
〔１〕  二色性色素が吸着配向された偏光子層を含む光学積層フィルムと、粘着剤層とを順に有する粘着剤層付光学積層フィルムであって、
前記粘着剤層付光学積層フィルムの側面の少なくとも一部は、前記粘着剤層が前記偏光子層の最端位置よりも外側に突出しかつ前記偏光子層側に反り上がっている、保護領域である、粘着剤層付光学積層フィルム。
【０００８】
〔２〕  前記粘着剤層付光学積層フィルムの側面の少なくとも一部は、前記光学積層フィルムの前記粘着剤層側とは反対側の表面での輪郭が曲線である、曲面領域であり、
前記曲面領域の少なくとも一部は、前記保護領域である、〔１〕に記載の粘着剤層付光学積層フィルム。
【０００９】
〔３〕  前記曲面領域における前記保護領域は、前記輪郭が前記偏光子層の吸収軸方向との為す角度θが連続的に変化し、前記角度θが０°超９０°以下の部分を含む、〔２〕に記載の粘着剤層付光学積層フィルム。
【００１０】
〔４〕  前記保護領域は切断面である、〔１〕〜〔３〕のいずれか１項に記載の粘着剤層付光学積層フィルム。
【００１１】
〔５〕  前記保護領域は、前記粘着剤層の最端位置と、前記偏光子層の最端位置との為す距離ｄが１０μｍ以上である領域を含む、〔１〕〜〔４〕のいずれか１項に記載の粘着剤層付光学積層フィルム。
【００１２】
〔６〕  前記粘着剤層の前記光学積層フィルム側とは反対側の表面に、剥離可能に貼合されたセパレートフィルムをさらに有する、〔１〕〜〔５〕のいずれか１項に記載の粘着剤層付光学積層フィルム。
【００１３】
〔７〕  前記光学積層フィルムは、重合性液晶化合物の重合硬化物からなる液晶硬化層を含む、〔１〕〜〔６〕のいずれか１項に記載の粘着剤層付光学積層フィルム。
【００１４】
〔８〕  前記光学積層フィルムは、前記偏光子層から見て前記粘着剤層とは反対側に保護層を含み、
前記保護層は、前記偏光子層側とは反対側の表面を構成するハードコート層を含む、〔１〕〜〔７〕のいずれか１項に記載の粘着剤層付光学積層フィルム。
【００１５】
〔９〕  二色性色素が吸着配向された偏光子層を含む光学積層フィルムと、粘着剤層と、前記粘着剤層に剥離可能に貼合されたセパレートフィルムとをこの順に有する原反積層フィルムを準備する工程と、
前記原反積層フィルムに前記セパレートフィルム側から腐食刃を進入させて前記原反積層フィルムを切断し側面を形成する切断工程と、を有する、粘着剤層付光学積層フィルムの製造方法。
【００１６】
〔１０〕  前記側面の少なくとも一部は、前記粘着剤層が前記偏光子層の最端位置よりも外側に突出しかつ前記偏光子層側に反り上がっている、保護領域である、〔９〕に記載の粘着剤層付光学積層フィルムの製造方法。
【発明の効果】
【００１７】
本発明によれば、クラックの発生が抑制された粘着剤層付光学積層フィルムを提供することができる。
【図面の簡単な説明】
【００１８】
【図１】本発明の粘着剤層付光学積層フィルムの一例を模式的に示す概略断面図である。
【図２】側面に曲面領域を有する粘着剤層付光学積層フィルムの一例を示す上面図である。
【図３】側面に曲面領域を有する粘着剤層付光学積層フィルムの他の例を示す上面図である。
【図４】第１の実施形態の粘着剤層付光学積層フィルムを模式的に示す概略断面図である。
【図５】第２の実施形態の粘着剤層付光学積層フィルムを模式的に示す概略断面図である。
【図６】腐食刃型の一例を示す上面図である。
【図７】図６に示す腐食刃の断面図を示す。
【図８】本発明の製造方法にかかる切断工程を模式的に示す断面図である。
【図９】腐食刃の断面形状の一例を模式的に示す断面図である。
【図１０】腐食刃の断面形状の一例を模式的に示す断面図である。
【図１１】腐食刃の断面形状の一例を模式的に示す断面図である。
【図１２】粘着剤層付光学積層フィルムＡ，Ｂの断面を光学顕微鏡像により観察した観察像を模式的に示す断面図である。
【図１３】粘着剤層付光学積層フィルムＣ，Ｄの断面を光学顕微鏡像により観察した観察像を模式的に示す断面図である。
【図１４】粘着剤層付光学積層フィルムＡ，Ｂの上面を示す光学顕微鏡像である。
【図１５】押し込み力の測定方法を示す模式図である。
【図１６】押し込み力の測定結果を示す図である。
【発明を実施するための形態】
【００１９】
［粘着剤層付光学積層フィルム］
図１は、本発明の粘着剤層付光学積層フィルムの一例を模式的に示す概略断面図である。図１に示すように、粘着剤層付光学積層フィルム１００は、二色性色素が吸着配向された偏光子層２１を含む光学積層フィルム２０と、粘着剤層３１とを順に有する。
【００２０】
粘着剤層付光学積層フィルム１００の側面の少なくとも一部は保護領域である。本明細書において「保護領域」とは、粘着剤層３１が偏光子層２１の最端位置よりも外側に突出しかつ偏光子層２１側に反り上がっている状態にある側面の領域を意味する。本明細書における「側面の領域」の範囲について、側面において積層方向に並んだ位置は全て同じ領域に含まれるものとする。本明細書において、偏光子層２１側に反り上がっているとは、粘着剤層３１の突出している部分が他の部分と比較して偏光子層２１側に近づいている部分を有することを意味する。粘着剤層３１の突出している部分が偏光子層２１側に近づいていて、粘着剤層３１が偏光子層２１の側面の全部に、または偏光子層２１の側面の一部に接していてもよいし、図１に示すように、粘着剤層３１が偏光子層２１の側面に接することなく、偏光子層２１側に向けて湾曲していてもよい。図１に示す側面の領域１００ａは、保護領域である。
【００２１】
粘着剤層付光学積層フィルム１００は、側面において、保護領域１００ａを有することにより、クラックの発生を抑制することができる。保護領域１００ａにおいては、粘着剤層３１により光学積層フィルム２０の側面が保護されるため、クラックの発生が抑制されるものと推測される。クラックは、側面又は側面の近傍を起点として発生しやすい。
【００２２】
粘着剤層付光学積層フィルム１００の側面は、少なくとも一部の領域が保護領域１００ａであればよいが、クラックの発生の抑制の観点からは保護領域１００ａである領域の割合が高い方が好ましい。または、クラックが発生しやすい側面の領域が、保護領域１００ａであることが好ましい。例えば、粘着剤層付光学積層フィルム１００の側面の全領域の１０％以上の領域が保護領域１００ａである。または、例えば、粘着剤層付光学積層フィルム１００の側面の曲面領域の少なくとも一部が保護領域１００ａを含み、曲面領域の全領域の５０％以上の領域が保護領域１００ａである。
【００２３】
本明細書において「曲面領域」とは、光学積層フィルム２０の粘着剤層３１側とは反対側の表面２０ａでの輪郭が曲線である側面の領域を意味する。ここでいうところの「曲線」とは、偏光子層２１の吸収軸方向との為す角度θが連続的に変化することを意味する。曲面領域においては、側面または側面の近傍を起点としてクラックが発生しやすい。
【００２４】
図２は、側面に曲面領域を有する粘着剤層光学積層フィルムの一例を示す上面図である。図２は、粘着剤層付光学積層フィルム１１０の、粘着剤層側とは反対側の表面から見た上面図である。図２に示される粘着剤層付光学積層フィルム１１０は、角丸方形状であり、かつ貫通孔５１を有する。角丸方形状とは、方形状の角部のうち１つ以上が曲線となっている形状をいい、すなわち方形状の角部のうち１つ以上が角丸であることをいうものとする。粘着剤層付光学積層フィルム１１０は、全ての角部５２が角丸である。図２に示される粘着剤層付光学積層フィルム１１０は、貫通孔５１の内壁及び角部５２の側面が曲面領域を有する。曲面領域の輪郭は、偏光子層の吸収軸方向との為す角度θが連続的に変化する。
【００２５】
図３は、側面に曲面領域を有する粘着剤層付光学積層フィルムの他の例を示す上面図である。図３は、粘着剤層付光学積層フィルム１２０の、粘着剤層側とは反対側の表面から見た上面図である。図３に示される粘着剤層付光学積層フィルム１２０は、角丸方形状であり、かつ外縁に凹状部５３を有する。図３に示される粘着剤層付光学積層フィルム１２０は、外縁の凹状部５３及び角部５２の側面が曲面領域を有する。曲面領域の輪郭は、偏光子層の吸収軸との為す角度θが連続的に変化する。
【００２６】
粘着剤層付光学積層フィルムは、平面視において、図２，３に示すような角丸方形状であってもよいし、方形状であってよい。方形状とは４つの角がいずれも角丸ではない形状をいうものとする。また、本明細書において、方形状とは長方形状又は正方形状をいうものとする。
【００２７】
表面２０ａ上での側面の輪郭は、偏光子層３１の吸収軸方向との為す角度θが０°〜９０°であり、角度θが連続的に変化する領域を曲面領域とする。曲面領域は、角度θが０°超９０°以下の部分を含む。このような部分を含む曲面領域は、側面又は側面の近傍を起点としてクラックが発生しやすく、したがって本発明によるクラックの発生の抑制の効果がより顕著となるからである。
【００２８】
図１に、粘着剤層付光学積層フィルム１００の保護領域１００ａにおいて、粘着剤層３１の最端位置と、偏光子層２１の最端位置との為す距離ｄを示す。保護領域１００ａは、距離ｄが１０μｍ以上である領域を含むことが好ましく、１５μｍ以上である領域を含むことがさらに好ましい。このような領域においては、クラックの発生をより抑制しやすくなる。保護領域１００ａにおいて、粘着剤層３１の最端位置と、偏光子層２１の最端位置との為す距離ｄは、例えば３０μｍ以下である。
【００２９】
粘着剤層付光学積層フィルム１００において、保護領域１００ａを有する側面は、例えば、積層体を切断刃により切断して形成された切断面である。切断に用いる切断刃、切断方向、切断速度、切断時に積層体に与える面内張力等を調整することにより、粘着剤層３１が偏光子層２１の最端位置よりも外側に突出しかつ偏光子層２１側に反り上がっている保護領域を有する側面を形成することができる。切断刃として、エッチングにより先端が形成された腐食刃（ピナクル刃）を用いると、粘着剤層３１が突出し、反り上がって、上記保護領域１００ａを形成することができる。また、切断速度、即ち切断刃を積層体に進入させる際の進入速度を速くしても、同様に上記保護領域１００ａを形成することができる。積層体に与える面内張力を大きくすると、上記保護領域１００ａを形成することができる。面内張力を大きくするには、例えば切断時に積層体を挟持する圧力を大きくすればよい。
【００３０】
粘着剤層３１は、例えば、光学積層フィルム２０を液晶セル、有機ＥＬ表示素子等の画像表示素子、又は他の光学部材等の被着物に貼合するための粘着剤層として用いられる。粘着剤層付光学積層フィルム１００は、粘着剤層３１の光学積層フィルム２０側とは反対側の表面に、剥離可能に貼合されたセパレートフィルムを有していてもよい。
【００３１】
光学積層フィルム２０は、偏光子層２１とは別の他の層を含んでいてもよく、他の層としては、保護層、液晶硬化層、位相差層、貼合層等が挙げられる。光学積層フィルム２０は、偏光子層３１から見て粘着剤層３１側とは反対側に保護層を有していてもよく、かかる保護層は、偏光子層２１側とは反対側の表面を構成するハードコート層を含んでいてもよい。
【００３２】
＜第１の実施形態＞
図４は、第１の実施形態の粘着剤層付光学積層フィルムを模式的に示す概略断面図である。図４に示すように、粘着剤層付光学積層フィルム１３０は、光学積層フィルム２０と、粘着剤層３１とを順に有し、粘着剤層３１の光学積層フィルム２０側とは反対側の表面に、剥離可能に貼合されたセパレートフィルム３２をさらに有する。
【００３３】
光学積層フィルム２０は、表面保護フィルム２４と、第１保護層２２と、偏光子層２１と、第２保護層２３とをこの順に有する。第１保護層２２は、粘着剤層３１側とは反対側の表面を構成するハードコート層を備え、ハードコート層の表面に表面保護フィルム２４が剥離可能に貼合されている。
【００３４】
粘着剤層付光学積層フィルム１３０において、図４に示す側面の領域１３０ａは、保護領域である。保護領域１３０ａにおいては、粘着剤層３１が偏光子層２１の最端位置よりも外側に突出しかつ偏光子層２１側に反り上がっている。
【００３５】
＜第２の実施形態＞
図５は、第２の実施形態の粘着剤層付光学積層フィルムを模式的に示す概略断面図である。図５に示すように、粘着剤層付光学積層フィルム１４０は、光学積層フィルム２０と、粘着剤層３１とを順に有し、粘着剤層３１の光学積層フィルム２０側とは反対側の表面に、剥離可能に貼合されたセパレートフィルム３２をさらに有する。
【００３６】
光学積層フィルム２０は、表面保護フィルム２４と、第１保護層２２と、偏光子層２１と、第２保護層２３と、第１貼合層２５と、第１液晶硬化層２６と、第２貼合層２７と、第２液晶硬化層２８とをこの順に有する。第１保護層２２は、粘着剤層３１側とは反対側の表面を構成するハードコート層を備え、ハードコート層の表面に表面保護フィルム２４が剥離可能に貼合されている。
【００３７】
粘着剤層付光学積層フィルム１４０において、図５に示す側面の領域１４０ａは、保護領域である。保護領域１４０ａにおいては、粘着剤層３１が偏光子層２１の最端位置よりも外側に突出しかつ偏光子層２１側に反り上がっている。
【００３８】
粘着剤層付光学積層フィルム１４０の保護領域１４０ａにおいて、粘着剤層３１以外の他の層についても、粘着剤層３１と同様に、偏光子層２１の最端位置よりも外側に突出してもよく、さらに偏光子層２１側に反り上がっている形状であってもよい。図５においては、保護領域１４０ａにおいて、粘着剤層３１に加えて、第１貼合層２５と、第１液晶硬化層２６と、第２液晶硬化層２８とが、粘着剤層３１と同様に、偏光子層２１の最端位置よりも外側に突出しかつ偏光子層２１側に反り上がっている形状である場合を示す。切断面である側面においては、後述する実施例の試験方法により測定される押し込み力の傾きが５０ｇ／ｍｍ以下である層においては、切断刃を入れたときの挙動が粘着剤層３１に類似するため、粘着剤層３１と同様に偏光子層２１の最端位置よりも外側に突出し、さらに偏光子層２１側に反り上がっている形状になりやすいと推測される。
【００３９】
本発明にかかる粘着剤層付光学積層フィルムは、押し込み力の傾きが５０ｇ／ｍｍ以下である層を含んでいてもよい。
【００４０】
以下、粘着剤層付光学積層フィルムをなす各層の材料等について詳述する。
【００４１】
（光学積層フィルム２０）
光学積層フィルム２０は偏光子層２１を含む。光学積層フィルム２０の厚みは、通常、５μｍ以上２００μｍ以下とすることができ、１５０μｍ以下であってもよく、１２０μｍ以下であってもよい。
【００４２】
（偏光子層２１）
偏光子層２１としては、吸収異方性を有する色素を吸着させた延伸フィルムまたは延伸層、吸収異方性を有する色素を塗布し硬化させてなる層等が挙げられる。吸収異方性を有する色素としては、例えば、二色性色素が挙げられる。二色性色素として、具体的には、ヨウ素や二色性の有機染料が用いられる。二色性有機染料には、Ｃ．Ｉ．ＤＩＲＥＣＴ  ＲＥＤ  ３９等のジスアゾ化合物からなる二色性直接染料、トリスアゾ、テトラキスアゾ等の化合物からなる二色性直接染料が包含される。
【００４３】
偏光子層２１の厚みは、例えば２μｍ以上４０μｍ以下である。偏光子層の厚みは５μｍ以上であってもよく、２０μｍ以下、さらには１５μｍ以下、なおさらには１０μｍ以下であってもよい。
【００４４】
（１）延伸フィルムまたは延伸層である偏光子層
吸収異方性を有する色素を塗布し硬化させてなる偏光子層としては、液晶性を有する二色性色素を含む組成物または二色性色素と重合性液晶とを含む組成物を塗布し硬化させて得られる層等の重合性液晶化合物の硬化物を含む偏光子層が挙げられる。吸収異方性を有する色素を塗布し硬化させてなる偏光子層は、吸収異方性を有する色素を吸着させた延伸フィルムまたは延伸層に比べて、屈曲方向に制限がないため好ましい。
【００４５】
吸収異方性を有する色素を吸着させた延伸フィルムである偏光子層は、通常、ポリビニルアルコール系樹脂フィルムを一軸延伸する工程、ポリビニルアルコール系樹脂フィルムを二色性色素で染色することにより、その二色性色素を吸着させる工程、二色性色素が吸着されたポリビニルアルコール系樹脂フィルムをホウ酸水溶液で処理する工程、およびホウ酸水溶液による処理後に水洗する工程を経て製造することができる。
【００４６】
ポリビニルアルコール系樹脂は、ポリ酢酸ビニル系樹脂をケン化することによって得られる。ポリ酢酸ビニル系樹脂としては、酢酸ビニルの単独重合体であるポリ酢酸ビニルのほか、酢酸ビニルとそれに共重合可能な他の単量体との共重合体が用いられる。酢酸ビニルに共重合可能な他の単量体としては、例えば、不飽和カルボン酸類、オレフィン類、ビニルエーテル類、不飽和スルホン酸類、アンモニウム基を有する（メタ）アクリルアミド類等が挙げられる。
【００４７】
ポリビニルアルコール系樹脂のケン化度は、通常８５モル％以上１００モル％以下程度であり、好ましくは９８モル％以上である。ポリビニルアルコール系樹脂は変性されていてもよく、例えば、アルデヒド類で変性されたポリビニルホルマールやポリビニルアセタールも使用することができる。ポリビニルアルコール系樹脂の重合度は、通常１，０００以上１０，０００以下であり、好ましくは１，５００以上５，０００以下である。
【００４８】
吸収異方性を有する色素を吸着させた延伸層である偏光子層は、通常、上記ポリビニルアルコール系樹脂を含む塗布液を基材フィルム上に塗布する工程、得られた積層フィルムを一軸延伸する工程、一軸延伸された積層フィルムのポリビニルアルコール系樹脂層を二色性色素で染色することにより、その二色性色素を吸着させて偏光子層とする工程、二色性色素が吸着されたフィルムをホウ酸水溶液で処理する工程、およびホウ酸水溶液による処理後に水洗する工程を経て製造することができる。必要に応じて、基材フィルムを偏光子層から剥離除去してもよい。基材フィルムの材料は、後述する表面保護フィルム２４の基材フィルムと同様の材料が例示される。
【００４９】
（２）吸収異方性を有する色素を塗布し硬化させてなる偏光子層
吸収異方性を有する色素を塗布し硬化させてなる偏光子層としては、液晶性を有する重合性の二色性色素を含む組成物または二色性色素と重合性液晶とを含む組成物を基材フィルムに塗布し硬化させて得られる層等の重合性液晶化合物の硬化物を含む偏光子層が挙げられる。必要に応じて、基材フィルムを偏光子層から剥離除去してもよい。基材フィルムの材料は、後述する表面保護フィルム２４の基材フィルムと同様の材料が例示される。
【００５０】
（第１保護層２２，第２保護層２３）
光学積層フィルム２０は、偏光子層２１の粘着剤層３１側とは反対側の表面に積層された第１保護層２２を含むことができ、また偏光子層２１の粘着剤層３１側の表面に積層された第２保護層２３を含むことができる。第１保護層２２及び第２保護層２３は、光学的に透明な熱可塑性樹脂、例えば、鎖状ポリオレフィン系樹脂（ポリプロピレン系樹脂等）、環状ポリオレフィン系樹脂（ノルボルネン系樹脂等）のようなポリオレフィン系樹脂；トリアセチルセルロース、ジアセチルセルロースのようなセルロース系樹脂；ポリエチレンテレフタレート、ポリブチレンテレフタレートのようなポリエステル系樹脂；ポリカーボネート系樹脂；メタクリル酸メチル系樹脂のような（メタ）アクリル系樹脂；ポリスチレン系樹脂；ポリ塩化ビニル系樹脂；アクリロニトリル・ブタジエン・スチレン系樹脂；アクリロニトリル・スチレン系樹脂；ポリ酢酸ビニル系樹脂；ポリ塩化ビニリデン系樹脂；ポリアミド系樹脂；ポリアセタール系樹脂；変性ポリフェニレンエーテル系樹脂；ポリスルホン系樹脂；ポリエーテルスルホン系樹脂；ポリアリレート系樹脂；ポリアミドイミド系樹脂；ポリイミド系樹脂；これらのうち１種又は２種以上の混合物からなるコーティング層又はフィルムとすることができる。保護層の厚みは、通常、１μｍ以上１００μｍ以下であり、５μｍ以上８０μｍ以下であってもよく、６０μｍ以下であってもよく、５０μｍ以下であってもよい。
【００５１】
保護フィルムは、例えば接着剤層を介して偏光子層２１に貼合することができる。接着剤層を形成する接着剤としては、水系接着剤、活性エネルギー線硬化性接着剤、又は熱硬化性接着剤を挙げることができ、水系接着剤、活性エネルギー線硬化性接着剤を用いることが好ましい。
【００５２】
接着剤層を介して貼合される対向する二つの表面は、予めコロナ処理、プラズマ処理、火炎処理等を行ってもよく、プライマー層等を有していてもよい。
【００５３】
第１保護層２２及び第２保護層２３は、同一の材料からなる保護層であっても、異なる材料からなる保護層であってもよい。第１保護層２２は、その表面上に、防眩層、光拡散層、位相差層、反射防止層等の光学機能層や、ハードコート層、帯電防止層、防汚層等の表面処理層を備えていてもよい。第１保護層２２がハードコート層を有する場合にはクラックが生じやすいが、本発明によると、このような構成であっても、クラックの発生を抑制することができる。
【００５４】
（表面保護フィルム２４）
光学積層フィルム２０は、粘着剤層３１側の表面とは反対側の表面を構成する表面保護フィルム２４を含むことができる。表面保護フィルム２４は、例えば画像表示素子や他の光学部材に粘着剤層付光学積層フィルムが貼合された後、それが有する粘着剤層ごと剥離除去される。
【００５５】
表面保護フィルム２４は、基材フィルムと粘着剤層とを有する。表面保護フィルム２４の厚みは、例えば１５μｍ以上１００μｍ以下であり、２０μｍ以上８０μｍ以下であることが好ましく、３０μｍ以上６０μｍ以下であることがより好ましい。
【００５６】
基材フィルムをなす樹脂は、例えば、ポリエチレン、ポリプロピレンのような鎖状ポリオレフィン系樹脂；ノルボルネン系樹脂のような環状ポリオレフィン系樹脂；ポリエチレンテレフタレートやポリエチレンナフタレートのようなポリエステル系樹脂；ポリカーボネート系樹脂；これらのうち１種又は２種以上の混合物等の熱可塑性樹脂とすることができる。基材層は、単層構造であってもよいし多層構造であってもよいが、製造容易性及び製造コスト等の観点から、好ましくは単層構造である。基材層は、一軸延伸フィルムであってもよいし二軸延伸フィルムであってもよいが、フィルムの機械強度、製造容易性及び製造コスト等の観点から、好ましくは二軸延伸フィルムであることが好ましい。
【００５７】
粘着剤層は、（メタ）アクリル系、ゴム系、ウレタン系、エステル系、シリコーン系、ポリビニルエーテル系のような樹脂を主成分とする粘着剤組成物で構成することができる。中でも、透明性、耐候性、耐熱性等に優れる（メタ）アクリル系樹脂をベースポリマーとする粘着剤組成物が好適である。粘着剤組成物は、活性エネルギー線硬化型、熱硬化型であってもよい。
【００５８】
（第１液晶硬化層２６，第２液晶硬化層２８）
光学積層フィルム２０は、１層又は２層以上の、重合性液晶化合物の重合硬化物からなる液晶硬化層を含むことができる。第２の実施形態の貼合層付光学積層フィルム１４０は、第１液晶硬化層２６及び第２液晶硬化層２８を液晶硬化層として含む。液晶硬化層は、例えば位相差層として機能するものが挙げられる。液晶硬化層は、重合性液晶化合物を含む組成物を基材フィルムに塗布し硬化させることによって形成することができる。基材フィルムと塗布層との間に配向層が形成されていてもよい。液晶硬化層は、配向層および／または基材フィルムを有する形態で光学積層フィルム２０に組み込まれてもよい。
【００５９】
液晶硬化層は、公知の重合性液晶化合物を用いて形成することができる。液晶化合物の種類は特に限定されず、棒状液晶化合物、円盤状液晶化合物、及びこれらの混合物を用いることができる。重合性液晶化合物としては、例えば、特表平１１−５１３０１９号公報、特開２００５−２８９９８０号公報、特開２００７−１０８７３２号公報、特開２０１０−２４４０３８号公報、特開２０１０−３１２２３号公報、特開２０１０−２７０１０８号公報、特開２０１１−６３６０号公報、特開２０１１−２０７７６５号公報、特開２０１６−８１０３５号公報、国際公開第２０１７／０４３４３８号及び特表２０１１−２０７７６５号公報に記載の重合性液晶化合物が挙げられる。
【００６０】
例えば、重合性液晶化合物を含む組成物を、配向層上に塗布して塗膜を形成し、この塗膜を硬化させることによって、液晶硬化層を形成することができる。液晶硬化層の厚みは、０．５μｍ〜１０μｍであることが好ましく、０．５μｍ〜５μｍであることがさらに好ましい。
【００６１】
重合性液晶化合物を含む組成物は、重合性液晶化合物以外に、重合開始剤、重合性モノマー、界面活性剤、溶剤、密着改良剤、可塑剤、配向剤等が含まれていてもよい。重合性液晶化合物を含む組成物の塗布方法としては、ダイコーティング法等の公知の方法が挙げられる。重合性液晶化合物を含む組成物の硬化方法としては、活性エネルギー線（例えば紫外線）を照射する等の公知の方法が挙げられる。
【００６２】
（第１貼合層２５，第２貼合層２７）
光学積層フィルム２０において、２つの層を接合するための貼合層を含むことができる。第２の実施形態の貼合層付光学積層フィルム１４０は、第１貼合層２５及び第２貼合層２７を貼合層として含む。貼合層としては、接着剤層、粘着剤層等が挙げられる。接着剤層には、水系接着剤、活性エネルギー線硬化性接着剤、又は熱硬化性接着剤等が用いられる。粘着剤層には、上記した表面保護フィルム２４に設けられた粘着剤層の説明が適用される。
【００６３】
貼合層を介して貼合される対向する二つの表面は、予めコロナ処理、プラズマ処理、火炎処理等を行ってもよく、プライマー層等を有していてもよい。
【００６４】
（位相差層）
光学積層フィルム２０は、１層又は２層以上の位相差層を含むことができる。位相差層は、上述のような液晶硬化層であってもよいし、樹脂フィルムであってもよい。位相差層の例としては、λ／４板やλ／２板等のポジティブＡプレート、およびポジティブＣプレート等が挙げられる。
【００６５】
＜粘着剤層３１＞
粘着剤層３１は、（メタ）アクリル系、ゴム系、ウレタン系、エステル系、シリコーン系、ポリビニルエーテル系のような樹脂を主成分とする粘着剤組成物で構成することができる。中でも、透明性、耐候性、耐熱性等に優れる（メタ）アクリル系樹脂をベースポリマーとする粘着剤組成物が好適である。粘着剤組成物は、活性エネルギー線硬化型、熱硬化型であってもよい。
【００６６】
粘着剤組成物に用いられる（メタ）アクリル系樹脂（ベースポリマー）としては、例えば、（メタ）アクリル酸ブチル、（メタ）アクリル酸エチル、（メタ）アクリル酸イソオクチル、（メタ）アクリル酸２−エチルヘキシルのような（メタ）アクリル酸エステルの１種又は２種以上をモノマーとする重合体又は共重合体が好適に用いられる。ベースポリマーには、極性モノマーを共重合させることが好ましい。極性モノマーとしては、例えば、（メタ）アクリル酸、（メタ）アクリル酸２−ヒドロキシプロピル、（メタ）アクリル酸ヒドロキシエチル、（メタ）アクリルアミド、Ｎ，Ｎ−ジメチルアミノエチル（メタ）アクリレート、グリシジル（メタ）アクリレートのような、カルボキシル基、水酸基、アミド基、アミノ基、エポキシ基等を有するモノマーを挙げることができる。
【００６７】
粘着剤組成物は、上記ベースポリマーのみを含むものであってもよいが、通常は架橋剤をさらに含有する。架橋剤としては、２価以上の金属イオンであって、カルボキシル基との間でカルボン酸金属塩を形成するもの；ポリアミン化合物であって、カルボキシル基との間でアミド結合を形成するもの；ポリエポキシ化合物やポリオールであって、カルボキシル基との間でエステル結合を形成するもの；ポリイソシアネート化合物であって、カルボキシル基との間でアミド結合を形成するものが例示される。中でも、ポリイソシアネート化合物が好ましい。
【００６８】
活性エネルギー線硬化型粘着剤組成物とは、紫外線や電子線のような活性エネルギー線の照射を受けて硬化する性質を有しており、活性エネルギー線照射前においても粘着性を有してフィルム等の被着体に密着させることができ、活性エネルギー線の照射によって硬化して密着力の調整ができる性質を有する粘着剤組成物である。活性エネルギー線硬化型粘着剤組成物は、紫外線硬化型であることが好ましい。活性エネルギー線硬化型粘着剤組成物は、ベースポリマー、架橋剤に加えて、活性エネルギー線重合性化合物をさらに含有する。さらに必要に応じて、光重合開始剤や光増感剤等を含有させることもある。
【００６９】
粘着剤組成物は、光散乱性を付与するための微粒子、ビーズ（樹脂ビーズ、ガラスビーズ等）、ガラス繊維、ベースポリマー以外の樹脂、粘着性付与剤、充填剤（金属粉やその他の無機粉末等）、酸化防止剤、紫外線吸収剤、染料、顔料、着色剤、消泡剤、腐食防止剤、光重合開始剤等の添加剤を含むことができる。
【００７０】
光学積層フィルム２０への粘着剤層３１の形成は、例えば、トルエンや酢酸エチル等の有機溶剤に粘着剤組成物を溶解又は分散させて粘着剤液を調製し、これを偏光板の対象面に直接塗工して粘着剤層３１を形成する方式や、離型処理が施されたセパレートフィルム上に粘着剤層３１をシート状に形成しておき、それを光学積層フィルム２０の対象面に移着する方式等により行うことができる。粘着剤層３１は、粘着剤組成物の有機溶剤希釈液を基材上に塗布し、乾燥させることにより形成することができる。活性エネルギー線硬化型粘着剤組成物を用いた場合は、形成された粘着剤層３１に、活性エネルギー線を照射することにより所望の硬化度を有する硬化物とすることができる。
【００７１】
粘着剤層３１の厚みは、その接着力等に応じて決定されるが、１μｍ以上５０μｍ以下の範囲が適当であり、好ましくは２μｍ以上４０μｍ以下である。
【００７２】
粘着剤層３１は、温度２０℃、角周波数１００ラジアン／秒で測定される貯蔵弾性率が通常１ＭＰａ以下、好ましくは０．１５ＭＰａ以下である。粘着剤の上記貯蔵弾性率は通常０．００１ＭＰａ以上、好ましくは０．０１ＭＰａ以上である。
【００７３】
＜セパレートフィルム３２＞
粘着剤層付光学積層フィルムは、粘着剤層３１の表面に設けられたセパレートフィルム３２を含み得る。セパレートフィルム３２は、ポリエチレン等のポリエチレン系樹脂、ポリプロピレン等のポリプロピレン系樹脂、ポリエチレンテレフタレート等のポリエステル系樹脂等からなるフィルムであることができる。中でも、ポリエチレンテレフタレートの延伸フィルムが好ましい。セパレートフィルム３２が剥離されて、粘着剤層３１を介して光学積層フィルム２０が被着物に貼合される。
【００７４】
［粘着剤層付光学積層フィルムの製造方法］
本発明の粘着剤層付光学積層フィルムの製造方法は、二色性色素が吸着配向された偏光子層２１を含む光学積層フィルムと、粘着剤層と、前記粘着剤層に剥離可能に貼合されたセパレートフィルムとをこの順に有する原反積層フィルムを準備する工程と、原反積層フィルムにセパレートフィルム側から腐食刃を進入させて原反積層フィルムを切断し側面を形成する切断工程と、を有する。このような製造方法により得られる粘着剤層付光学積層フィルムとして、側面に保護領域を有する上述の粘着剤層付光学積層フィルムが例示される。
【００７５】
図６は、図３に示す粘着剤層付光学積層フィルム１２０の製造方法において、切断工程で用いられる腐食刃を備える腐食刃型の一例を示す上面図である。腐食刃型１２１は、金属板をエッチング加工することにより形成された腐食刃が立体的に突出した形状であり、図６に示される輪郭１２２は腐食刃の刃先を示し、粘着剤層付光学積層フィルム１２０の輪郭と一致する。
【００７６】
腐食刃型１２１を原反積層フィルムに押し当てて、腐食刃１２２を原反積層フィルム内に進入させて切断することにより側面が形成されるとともに粘着剤層付光学積層フィルム１２０が打ち抜かれる。打ち抜き対象となる原反積層フィルムは、複数枚が積層されていてもよい。１枚であることが、得られる偏光板の寸法精度が良好となることから好ましい。この腐食刃型１２１によると１回の打ち抜きにより原反積層フィルム１枚当たり６枚の粘着剤層付光学積層フィルムを同時に作製することができる。このようにして作製された粘着剤層付光学積層フィルム１２０の側面は全て切断面である。
【００７７】
腐食刃型１２１は、レーザ照射によりレジスト膜をパターニングしてエッチング加工により作製される。このため、高い寸法精度の刃型が得られる。その一方で、エッチング加工により作製されるため、その刃先は比較的鋭利ではない。腐食刃はピナクル刃とも言われる。これに対して、トムソン刃は、機械研磨により作製するため、その刃先は比較的鋭利である。本発明の製造方法により、側面に保護領域を有する粘着剤層付光学積層フィルムが得られる理由として、切断時に腐食刃であるピナクル刃を用いことにより、刃先は比較的鋭利なトムソン刃を用いた場合と比較して粘着剤層３１の層方向に力がかかりやすくなり、これにより粘着剤層３１に突出部が形成され、かつセパレートフィルム３２側からピナクル刃を進入させることにより突出部が偏光子層２１側に反り上がりやすくなるものと推測される。
【００７８】
図７は、腐食刃１２２の断面図を示す。腐食刃１２２は、刃先１２２ａと本体１２２ｂとからなる。刃先１２２ａの角度βは、２０°〜４０°であることが好ましく、２５°〜３５°であることがより好ましい。本体１２２ｂの厚みｔは、０．１ｍｍ〜１ｍｍであることが好ましく、０．２ｍｍ〜０．６ｍｍであることがより好ましい。
【００７９】
図８は、腐食刃１２２を用いた切断工程を模式的に示す断面図である。図８に示すように、当て板１６０上に原反積層フィルム１５０を載置する。このとき、原反積層フィルム１５０の光学積層フィルム２０が当て板１６０側に、セパレートフィルム３２側が当て板１６０から遠い側に位置する向きで、１枚の原反積層フィルム１５０を載置する。原反積層フィルム１５０は、複数枚を積層して載置し、複数枚の打ち抜きを同時に行ってもよい。そして、腐食刃１２２をセパレートフィルム３２側から原反積層フィルム１５０内に進入させる。腐食刃１２２が当て板１６０に到達したら、腐食刃１２２を原反積層フィルム１５０内から引き抜き、打ち抜きが完了する。
【００８０】
図９〜図１１は、それぞれ、腐食刃１２２の断面形状の一例を模式的に示す断面図である。図９に示すように、腐食刃１２２は、切断後に、目的とする粘着剤層付光学積層フィルム側となる面（以下、「Ａ面」とする）と、その反対側の面（以下、「Ｂ面」とする）とが、共に垂線（進入方向）に対して傾斜している、いわゆる両刃であってもよい。図１０に示すように、腐食刃１２２は、Ａ面が垂線（進入方向）に対して平行で、Ｂ面のみが垂線（進入方向）に対して傾斜している、いわゆる片刃であってもよい。図１１に示すように、腐食刃１２２は、Ａ面の垂線（進入方向）に対する傾斜角度と、Ｂ面の垂線（進入方向）に対する傾斜角度とが異なる、両刃であってもよい。
【００８１】
腐食刃１２２のＡ面は、垂線方向（進入方向）に対する角度α１が０°〜２０°であることが好ましい。腐食刃１２２のＢ面は、垂線方向（進入方向）に対する角度α２が１４〜２０°であることが好ましい。両角度の和（α１＋α２）は、切断刃の強度を十分なものとする点で２０°以上であることが好ましく、切断を容易なものとする点で４０°以下であることが好ましい。両角度（α１、α２）は、同じであってもよい（α１＝α２）。この場合、腐食刃１２２は、図９に示すように両刃である。両角度（α１、α２）は、異なっていてもよい。この場合、腐食刃１２２は、図１０に示すように角度α１が０°の片刃であっても、図１１に示すようにα１＜α２の両刃であっても、α１＞α２の両刃であってもよい。通常、両角度（α１、α２）が異なる場合、α１＜α２である。
【００８２】
角度α１は、距離ｄを大きくすることができる観点からは、大きい方が好ましい。一方、角度α１は、切断時の腐食刃の進入により粘着剤層付光学積層フィルムに与えるダメージ（損傷など）を小さくできる観点からは、小さい方が好ましい。
【００８３】
打ち抜き時に、セパレートフィルム３２側から腐食刃１２２を進入させることにより、保護領域を有する側面を形成することができる。また、腐食刃１２２の形状、腐食刃１２２の原反積層フィルム１５０内への進入速度等を調整することにより、粘着剤層３１の最端位置と偏光子層２１の最端位置との為す距離ｄを調整することができる。腐食刃１２２の先端の角度（α１＋α２）が大きくて、先端が鈍いほど、距離ｄを大きくすることができる。
【００８４】
当て板１６０の材料は限定されないが、例えば、ポリプロピレン製の当て板を用いることができる。
【００８５】
図２に示す粘着剤層付光学積層フィルム１１０の製造方法においては、外枠の打ち抜きと、貫通孔５１の打ち抜きが同時に行われてもよく、異なるタイミングで行われてもよい。打ち抜きの位置精度を向上させることができる観点からは、同時に行われる方が好ましい。
【００８６】
粘着剤層付光学積層フィルムの製造方法において、切断工程は、側面の形成は腐食刃による打ち抜きであることが好ましく、また、ルータを用いて切削加工する方法、ドリル等の回転切削具を用いて穿孔加工を行う方法等を組み合わせてもよい。
【００８７】
［画像表示装置］
粘着剤層付光学積層フィルムは、画像表示装置に用いることができる。画像表示装置に用いる画像表示素子としては、例えば液晶表示素子、有機ＥＬ表示素子等が挙げられる。液晶表示装置を構築するにあたって粘着剤層付光学積層フィルムは、視認側に配置して用いられてもよいし、バックライト側に配置して用いられてもよいし、視認側およびバックライト側の双方に用いられてもよい。
【実施例】
【００８８】
以下に実施例を用いて本発明をさらに詳しく説明するが、本発明はこれら実施例に限定されるものではない。例中の「％」及び「部」は、特記のない限り、質量％及び質量部である。試験及び測定は以下のようにして行った。
【００８９】
［粘着剤層付光学積層フィルムＡ］（実施例）
＜原反積層フィルムの作製工程＞
図４に示す第１の実施形態の粘着剤層付光学積層フィルム１３０と同じ層構成「表面保護フィルム２４／第１保護層２２／偏光子層２１／第２保護層２３／粘着剤層３１／セパレートフィルム３２」の原反積層フィルムを以下のように作製した。
【００９０】
（偏光子層２１の作製）
長尺状のポリビニルアルコールフィルムを、ヨウ素を含む水溶液中で染色した後、ホウ酸を含む水溶液中で速比の異なるロール間にて６倍に長手方向に一軸延伸し、長手方向に吸収軸を有する長尺状の偏光子層を得た。この長尺状の偏光子層は延伸後、巻き取って巻回体とした。偏光子層の視感度補正偏光度は、９９．９９５％程度であり、視感度補正単体透過率は、４２．７％であり、厚さは１２μｍであった。
【００９１】
（第１保護層２２の準備）
第１保護層２２として、長尺状のハードコート層付きトリアセチルセルロースフィルム（厚み３２μｍ、凸版印刷社製、商品名：25KCHCN-TC）を準備した。
【００９２】
（第２保護層２３の準備）
第２保護層２３として、長尺状の環状ポリオレフィン系樹脂フィルム（厚み１３μｍ、日本ゼオン社製ゼオノアフィルム、商品名：ZF14-013）を準備した。
【００９３】
（積層工程）
上記のように作製又は準備した偏光子層２１、第１保護層２２、及び第２保護層２３を、それぞれ３００ｍｍ×４００ｍｍに切り出した後、ポリビニルアルコール系接着剤を介して偏光子層２１の両面に第１保護層２２と第２保護層２３とを貼り合わせ、８０℃乾燥オーブンに３分入れた。次に、第２保護層２３の表面をコロナ処理した後、そのコロナ処理面側にセパレートフィルム３２が貼合されているアクリル系の粘着剤層３１（厚さ２０μｍ）を積層した。最後に、第１保護層２２の表面に表面保護フィルム２４である微粘着剤付き離形フィルムを積層させ、原反積層フィルムを得た。コロナ処理は、春日電機株式会社製のコロナ放電装置により行った。具体的には、コロナ表面処理フレーム“ＳＴＲ−１７６４”、高周波電源“ＣＴ−０２１２”、高圧トランス“ＣＴ−Ｔ０２Ｗ”を使用した。この原反積層フィルムは、偏光子層２１と第１保護層２２との間にはポリビニルアルコール系接着剤層（厚さ０．２μｍ以下）が、偏光子層２１と第２保護層２２との間にもポリビニルアルコール系接着剤層（厚さ０．２μｍ以下）が、それぞれ介在している。
【００９４】
＜切断工程＞
得られた原反積層フィルム（３００ｍｍ×４００ｍｍ）の１枚を、図８に示すように腐食刃を用いて、図３に示す粘着剤層付光学積層フィルムの形状に打ち抜いて粘着剤層付光学積層フィルムＡを得た。腐食刃としては、図９に示すような両刃であり、α１＝α２＝１５°の腐食刃を用いた。図８に示す打ち抜きの際に、原反積層フィルムの表面保護フィルム２４が当て板１６０側に、セパレートフィルム３２が当て板１６０から遠い側に位置する向きで原反積層フィルム１５０を載置し、養生テープで四隅をそれぞれ当て板１６０に固定し、セパレートフィルム３２側から腐食刃を原反積層フィルム内に進入させた。打ち抜きは、偏光子層２１の吸収軸が粘着剤層付光学積層フィルムＡの長手方向に平行となるように行った。なお、切断刃は、打ち抜き方向に２４ｍｍ（原反積層フィルムの厚みを十分に超える）の行程（「１行程」とする）を往復運動が可能なものを用い、１行程を１．５秒で往復させて、往復運動の折返し点で原反積層フィルム１５０を切断した。当て板１６０としてはアクリルシート（厚み３．５ｍｍ）１枚とポリプロピレンシート（厚み１．０ｍｍ）１枚とを重ね合わせたものを用いた。当て板１６０は、ポリプロピレンシート側が原反積層フィルム１５０と接するように用いた。
【００９５】
［粘着剤層付光学積層フィルムＢ］（比較例）
＜原反積層フィルムの作製工程＞
粘着剤層付光学積層フィルムＡにおける作製工程と同じ方法により原反積層フィルムを作製した。
【００９６】
＜切断工程＞
得られた原反積層フィルム（３００ｍｍ×４００ｍｍ）の１枚を、図８に示すように腐食刃を用いて、図３に示す粘着剤層付光学積層フィルムの形状に打ち抜いて粘着剤層付光学積層フィルムＢを得た。図８に示す打ち抜きの際に、原反積層フィルムのセパレートフィルム３２が当て板１６０側に、表面保護フィルム２４が当て板１６０から遠い側に位置する向きで原反積層フィルム１５０を載置し、養生テープで四隅をそれぞれ当て板１６０に固定し、表面保護フィルム２４側から腐食刃を原反積層フィルム内に進入させた。打ち抜きは、偏光子層２１の吸収軸が粘着剤層付光学積層フィルムＢの長手方向（長さ４００ｍｍ）に平行となるように行った。なお、切断刃は、打ち抜き方向に２４ｍｍ（原反積層フィルムの厚みを十分に超える）の行程（「１行程」とする）を往復運動が可能なものを用い、１行程を１．５秒で往復させて、往復運動の折返し点で原反積層フィルム１５０を切断した。当て板１６０としてはアクリルシート（厚み３．５ｍｍ）１枚とポリプロピレンシート（厚み１．０ｍｍ）１枚とを重ね合わせたものを用いた。当て板１６０は、ポリプロピレンシート側が原反積層フィルム１５０と接するように用いた。
【００９７】
［粘着剤層付光学積層フィルムＣ］（実施例）
＜原反積層フィルムの作製工程＞
図５に示す第２の実施形態の粘着剤層付光学積層フィルム１４０と同じ層構成「表面保護フィルム２４／第１保護層２２／偏光子層２１／第２保護層２３／第１貼合層２５／第１液晶硬化層２６／第２貼合層２７／第２液晶硬化層２８／粘着剤層３１／セパレートフィルム３２」の原反積層フィルムを以下のように作製した。
【００９８】
（偏光子層２１の作製）
長尺状のポリビニルアルコールフィルムを、ヨウ素を含む水溶液中で染色した後、ホウ酸を含む水溶液中で速比の異なるロール間にて６倍に一軸延伸し、長手方向に吸収軸を有する長尺状の偏光子層を得た。この長尺状の偏光子層は延伸後、巻き取って巻回体とした。偏光子層の視感度補正偏光度は、９９．９９５％程度であり、視感度補正単体透過率は、４２．７％であり、厚さは１２μｍであった。
【００９９】
（第１保護層２２の準備）
第１保護層２２として、長尺状のハードコート層付きトリアセチルセルロースフィルム（厚み３２μｍ、凸版印刷社製、商品名：25KCHCN-TC）を準備した。
【０１００】
（第２保護層２３の準備）
第２保護層２３として、長尺状のトリアセチルセルロースフィルム（厚み４０μｍ、コニカミノルタ社製、商品名：ＫＣ４ＵＹＷ）を準備した。
【０１０１】
（第１液晶硬化層２６の準備）
第１液晶硬化層２６として、ネマティック液晶化合物が硬化した層及び配向膜からなるフィルム（厚み１μｍ）を準備した。この第１液晶硬化層２６の面内位相差値Ｒｅ（５５０）は１４０ｎｍであり、Ｒｅ（４５０）／Ｒｅ（５５０）は１．０未満であり、Ｒｅ（６５０）／Ｒｅ（５５０）は１．０超であった。かかる第１液晶硬化層２６について、後述する押し込み力の測定方法により測定した押し込み力は８．８ｇ／ｍｍであった。
【０１０２】
（第２液晶硬化層２８の準備）
第２液晶硬化層２８として、棒状液晶化合物が硬化した層及び配向膜からなるフィルム（厚み２μｍ）を準備した。この第２液晶硬化層２８は、その面内においてＮｚ＞Ｎｘ＝Ｎｙの関係を満たしており、その面内位相差値Ｒｅ（５５０）は０．６ｎｍであり、厚み方向の位相差値Ｒｔｈ（５５０）は−６９．６ｎｍであった。かかる第２液晶硬化層２８について、後述する押し込み力の測定方法により測定した押し込み力は３８．１ｇ／ｍｍであった。
【０１０３】
（積層工程）
上記のように作製又は準備した偏光子層２１、第１保護層２２、第２保護層２３、第１液晶硬化層２６、及び第２液晶硬化層２８を、それぞれ３００ｍｍ×４００ｍｍに切り出した後、ポリビニルアルコール系接着剤を介して偏光子層２１の両面に第１保護層２２と第２保護層２３を貼り合わせ、８０℃の乾燥オーブンに３分入れた。ついで、第２保護層２３側の表面をコロナ処理した後、コロナ処理面上に第１貼合層２５として、アクリル系の粘着剤（厚み５μｍ）を積層した。このようにして得られた積層体を第１積層体と呼ぶ。コロナ処理は、春日電機株式会社製のコロナ放電装置により行った。具体的には、コロナ表面処理フレーム“ＳＴＲ−１７６４”、高周波電源“ＣＴ−０２１２”、高圧トランス“ＣＴ−Ｔ０２Ｗ”を使用した。
【０１０４】
次に第１液晶硬化層２６の表面に紫外線硬化型接着剤を塗工し、第２液晶硬化層２８を貼り合わせて、第２液晶硬化層２８側から紫外線照射装置〔フュージョンＵＶシステムズ（株）製〕を用い、積算光量４００ｍＪ／ｃｍ2（ＵＶ−Ｂ）で紫外線を照射し、接着剤を硬化させた。このようにして得られた、「第１液晶硬化層２６／接着剤層からなる第２貼合層２７／第２液晶硬化層２８」の積層構造からなる積層体を第２積層体と呼ぶ。
【０１０５】
上記のようにして得られた第１積層体と第２積層体とを、第１積層体の第１貼合層２５と第２積層体の第１液晶硬化層２６とが貼合されるように積層した。このとき、第１液晶硬化層２６の遅相軸が偏光子層３１の吸収軸に対して−４５°の角度を為すように積層した。
【０１０６】
その後、第２液晶硬化層２８の表面に、セパレートフィルム３２が貼合されているアクリル系の粘着剤層３１（厚さ２０μｍ）を積層した。最後に、第１保護層２２の表面に表面保護フィルム２４である微粘着剤付き離形フィルムを積層させ、原反積層フィルムを得た。
【０１０７】
＜切断工程＞
得られた原反積層フィルム（３００ｍｍ×４００ｍｍ）の１枚を、図８に示すように腐食刃を用いて、図３に示す粘着剤層付光学積層フィルムの形状に打ち抜いて粘着剤層付光学積層フィルムＣを得た。図８に示す打ち抜きの際に、原反積層フィルムの表面保護フィルム２４が当て板１６０側に、セパレートフィルム３２が当て板１６０から遠い側に位置する向きで原反積層フィルム１５０を載置し、養生テープで四隅をそれぞれ当て板１６０に固定し、セパレートフィルム３２側から腐食刃を原反積層フィルム内に進入させた。打ち抜きは、偏光子層２１の吸収軸（延伸方向）が粘着剤層付光学積層フィルムＣの長手方向（４００ｍｍ）に平行となるように行った。なお、切断刃は、打ち抜き方向に２４ｍｍ（原反積層フィルムの厚みを十分に超える）の行程（以下、「１行程」とする）を往復運動が可能なものを用い、１行程を１．５秒で往復させて、往復運動の折返し点で原反積層フィルム１５０を切断した。当て板１６０としてはアクリルシート（厚み３．５ｍｍ）１枚とポリプロピレンシート（厚み１．０ｍｍ）１枚とを重ね合わせたものを用いた。当て板１６０は、ポリプロピレンシート側が原反積層フィルム１５０と接するように用いた。
【０１０８】
［粘着剤層付光学積層フィルムＤ］（比較例）
＜原反積層フィルムの作製工程＞
粘着剤層付光学積層フィルムＤの作製工程と同じ方法により原反積層フィルムを作製した。
【０１０９】
＜打ち抜き工程＞
得られた原反積層フィルム（３００ｍｍ×４００ｍｍ）の１枚を、図８に示すように腐食刃を用いて、図３に示す粘着剤層付光学積層フィルムの形状に打ち抜いて試料４を得た。図８に示す打ち抜きの際に、原反積層フィルムのセパレートフィルム３２が当て板１６０側に、表面保護フィルム２４が当て板１６０から遠い側に位置する向きで原反積層フィルム１５０を載置し、養生テープで四隅をそれぞれ当て板１６０に固定し、表面保護フィルム２４側から腐食刃を原反積層フィルム内に進入させた。打ち抜きは、偏光子層２１の吸収軸が粘着剤層付光学積層フィルムＤの長手方向（４００ｍｍ）に平行となるように行った。なお、切断刃は、打ち抜き方向に２４ｍｍ（原反積層フィルムの厚みを十分に超える）の行程（以下、「１行程」とする）を往復運動が可能なものを用い、１行程を１．５秒で往復させて、往復運動の折返し点で原反積層フィルム１５０を切断した。当て板１６０としてはアクリルシート（厚み３．５ｍｍ）１枚とポリプロピレンシート（厚み１．０ｍｍ）１枚とを重ね合わせたものを用いた。当て板１６０は、ポリプロピレンシート側が原反積層フィルム１５０と接するように用いた。
【０１１０】
［側面観察］
粘着剤層付光学積層フィルムＡ〜Ｄについて、側面の曲面領域の開始位置の断面形状を光学顕微鏡にて観察した。図１２の（ａ）及び（ｂ）は、粘着剤層付光学積層フィルムＡ，Ｂについて光学顕微鏡による観察像を模式的に示す図面である。図１３の（ａ）及び（ｂ）は、粘着剤層付光学積層フィルムＣ，Ｄについて光学顕微鏡による観察像を模式的に示す図面である。
【０１１１】
図１２，図１３からわかるように、粘着剤層付光学積層フィルムＡ，Ｃの側面は、粘着剤層３１が偏光子層２１の最端位置よりも外側に突出しかつ偏光子層２１側に反っていた。すなわち保護領域が形成されていた。一方、粘着剤層付光学積層フィルムＢ，Ｄの側面は、粘着剤層３１が偏光子層２１の最端位置よりも外側に突出しているものの、偏光子層２１とは反対側に反っていた。すなわち、保護領域を有していなかった。なお、粘着剤層付光学積層フィルムＡ〜粘着剤層付光学積層フィルムＤのいずれも粘着剤層３１の最端位置と偏光子層２１の最端位置との距離ｄは１５μｍであった。また、粘着剤層付光学積層フィルムＡ〜粘着剤層付光学積層フィルムＤのいずれも偏光子層２１と第１保護層２２との間に介在するポリビニルアルコール系接着剤層、および偏光子層２１と第２保護層２３との間に介在するポリビニルアルコール系接着剤層は、観察されなかった。粘着剤層付光学積層フィルムＣおよび粘着剤層付光学積層フィルムＤのいずれも、第１貼合層２５、第２液晶硬化層２６、第２貼合層２７および第２液晶硬化層２８はそれぞれを識別して観察することはできず、一体の層（図１３（ａ）（ｂ）において層２９として示す）として観察された。
【０１１２】
［熱衝撃試験］
粘着剤層付光学積層フィルムＡ〜Ｄについて、エタノールにて表面を美掃した無アルカリガラス（コーニング製イーグルＸＧ、１２０×２００×０．７ｍｍ）の該表面に貼合し、その後、５０℃、０．５ＭＰａ（ゲージ圧）にて２０分間のオートクレーブ処理を行った。これを評価用サンプルとした。
【０１１３】
熱衝撃試験槽に、評価用サンプルを投入し、−４０℃及び８５℃の熱刺激を各３０分のサイクルで与えた。低温から高温への熱刺激を１サイクルとし、各サンプルにつき合計１００サイクルの試験を行った。
【０１１４】
［クラック評価］
上記熱衝撃試験後の評価用サンプルのクラックの発生を光学顕微鏡にて観察した。特に、曲面領域に関しては詳細に観察を行った。発生したクラックの一例についての光学顕微鏡像を図１４に示す。この図（光学顕微鏡像）は粘着剤層付光学積層フィルムＡ，Ｂについて共通する特定の領域の上面からの光学顕微鏡像である。各評価用サンプルについて同じ範囲となるように規定した曲面領域から発生しているクラックを観察し、そのクラックの長さに基づきクラックを以下のように分類し、各分類に含まれるクラックの本数を計測した。その結果を表１に示す。
短クラック：長さが１００μｍ未満のクラック
中クラック：長さが１００μｍ以上２００μｍ未満のクラック
長クラック：長さが２００μｍ以上のクラック
【０１１５】
【表１】
2020134924.tif 000003
【０１１６】
表１に示される通り、本発明による粘着剤層付光学積層フィルムＡ，Ｃは、熱衝撃試験において１００サイクル実施後もクラックが発生しなかった。
【０１１７】
［押し込み力の測定］
サンプルＡとして厚さ６０μｍのトリアセチルセルロースフィルム、サンプルＢとして厚さ２０μｍのトリアセチルセルロースフィルム、サンプルＣとして厚さ２３μｍのシクロオレフィンポリマーフィルム、サンプルＤ，Ｅとして粘着剤層付光学積層フィルムＣ，Ｄの作製時に準備した第１液晶硬化層２６，第２液晶硬化層２８を準備し、各サンプルの押し込み力を以下の方法により測定した。
【０１１８】
図１５の（ａ）に上面図を示し、（ｂ）に断面図を示すように、各サンプル１７０を３０ｍｍ×３０ｍｍの矩形状に切り出し、中心に１０ｍｍ×１０ｍｍの矩形の開口部１７１ａを有する台紙１７１（厚さ８５μｍ、３０ｍｍ×３０ｍｍの矩形）上に、厚さ２５μｍの粘着剤層１７２を介して開口部１７１ａを塞ぐように貼り付けた。その後、塞がれた開口部１７１ａのサンプル１７０側の上方から、先端の直径が１．０ｍｍの鉄棒１７３を０．３３ｍｍ／ｓの速度で押し込み、ハンディー圧縮試験器（ＫＥＮ−Ｇ５、カトーテック株式会社製）を用いて厚み方向の変形量に対する押し込み力を測定した。図１６は測定結果を示す。表２は、図１６の測定結果に基づき算出した押し込み力の傾きを示す。
【０１１９】
【表２】
2020134924.tif 000004
【符号の説明】
【０１２０】
２０  光学積層フィルム、２１  偏光子層、２２  第１保護層、２３  第２保護層、２４  表面保護フィルム、２５  第１貼合層、２６  第１液晶硬化層、２７  第２貼合層、２８  第２液晶硬化層、３１  粘着剤層、３２  セパレートフィルム、５１  貫通孔、５２  角部、５３  凹状部、１００，１１０，１２０，１３０，１４０  粘着剤層付光学積層フィルム、１００ａ，１３０ａ，１４０ａ  保護領域、１２１  腐食刃型、１２２  腐食刃、１２２ａ  刃先、１２２ｂ  本体、１５０  原反積層フィルム、１６０  当て板。
【図１】
2020134924.tif 000005
【図２】
2020134924.tif 000006
【図３】
2020134924.tif 000007
【図４】
2020134924.tif 000008
【図５】
2020134924.tif 000009
【図６】
2020134924.tif 000010
【図７】
2020134924.tif 000011
【図８】
2020134924.tif 000012
【図９】
2020134924.tif 000013
【図１０】
2020134924.tif 000014
【図１１】
2020134924.tif 000015
【図１２】
2020134924.tif 000016
【図１３】
2020134924.tif 000017
【図１４】
2020134924.tif 000018
【図１５】
2020134924.tif 000019
【図１６】
2020134924.tif 000020
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
二色性色素が吸着配向された偏光子層を含む光学積層フィルムと、粘着剤層とを順に有し、貫通孔を有するか、または外縁に凹状部を有する粘着剤層付光学積層フィルムであって、
前記粘着剤層付光学積層フィルムの前記貫通孔または前記凹状部の側面の少なくとも一部は、前記粘着剤層が前記偏光子層の断面における最端位置よりも外側に突出しかつ前記偏光子層側に反り上がっている、保護領域である、粘着剤層付光学積層フィルム。
【請求項２】
前記貫通孔または前記凹状部における前記保護領域は、前記光学積層フィルムの前記粘着剤層側とは反対側の表面での輪郭が前記偏光子層の吸収軸方向との為す角度θが連続的に変化し、前記角度θが０°超９０°以下の部分を含む、請求項１に記載の粘着剤層付光学積層フィルム。
【請求項３】
前記保護領域は切断面である、請求項１または２に記載の粘着剤層付光学積層フィルム。
【請求項４】
前記保護領域は、前記粘着剤層の断面における最端位置と、前記偏光子層の断面における最端位置との為す距離ｄが１０μｍ以上である領域を含む、請求項１〜３のいずれか１項に記載の粘着剤層付光学積層フィルム。
【請求項５】
前記粘着剤層の前記光学積層フィルム側とは反対側の表面に、剥離可能に貼合されたセパレートフィルムをさらに有する、請求項１〜４のいずれか１項に記載の粘着剤層付光学積層フィルム。
【請求項６】
前記光学積層フィルムは、重合性液晶化合物の重合硬化物からなる液晶硬化層を含む、請求項１〜５のいずれか１項に記載の粘着剤層付光学積層フィルム。
【請求項７】
前記光学積層フィルムは、前記偏光子層から見て前記粘着剤層とは反対側に保護層を含み、
前記保護層は、前記偏光子層側とは反対側の表面を構成するハードコート層を含む、請求項１〜６のいずれか１項に記載の粘着剤層付光学積層フィルム。
【請求項８】
二色性色素が吸着配向された偏光子層を含む光学積層フィルムと、粘着剤層と、前記粘着剤層に剥離可能に貼合されたセパレートフィルムとをこの順に有する原反積層フィルムを準備する工程と、
前記原反積層フィルムに前記セパレートフィルム側から、刃先の角度が２５°〜３５°であり、本体の厚みが０．２ｍｍ〜０．６ｍｍである腐食刃を進入させて前記原反積層フィルムを切断することにより、貫通孔の側面か、または外縁に凹状部の側面を形成する切断工程と、を有する、粘着剤層付光学積層フィルムの製造方法。
【請求項９】
前記側面の少なくとも一部は、前記粘着剤層が前記偏光子層の断面における最端位置よりも外側に突出しかつ前記偏光子層側に反り上がっている、保護領域である、請求項８に記載の粘着剤層付光学積層フィルムの製造方法。
【手続補正２】
【補正対象書類名】明細書
【補正対象項目名】００７８
【補正方法】変更
【補正の内容】
【００７８】
図７は、腐食刃１２２の断面図を示す。腐食刃１２２は、刃先１２２ａと本体１２２ｂとからなる。刃先１２２ａの角度βは、２５°〜３５°である。本体１２２ｂの厚みｔは０．２ｍｍ〜０．６ｍｍである。